(57)【要約】【課題】  ファインアート紙の製造時の切断端部傷、紙粉を防止する【解決手段】  積載して断裁するインクジェット用紙の断裁方法において、各インクジェット用紙の間に合紙を挟んで断裁し、インクジェット用紙を重ねたときのＪＩＳ−Ｐ８１４７に基づく表裏の静摩擦係数差がμ１であり、合紙をいれた状態でのインクジェット用紙と合紙の間のＪＩＳ−Ｐ８１４７に基づく静摩擦係数をμ２としたとき、μ１＞μ２となる様にインクジェット用紙と合紙を重ねて断裁する。【選択図】  図２
2009126141.tif 000002
【特許請求の範囲】
【請求項１】
インクジェット用紙の間に合紙を挟んで断裁するインクジェット用紙の断裁方法であって、前記インクジェット用紙間のＪＩＳ−Ｐ８１４７に基づく静摩擦係数をμ１とし、前記合紙と前記インクジェット用紙の紙間のＪＩＳ−Ｐ８１４７に基づく静摩擦係数をμ２としたとき、μ１＞μ２であることを特徴とするインクジェット用紙の断裁方法。
【請求項２】
前記μ１が０．６以上であることを特徴とする請求項１に記載のインクジェット用紙の断裁方法。
【請求項３】
前記インクジェット用紙が基材上に無機顔料、およびバインダーを含有するインク受容層を設けたことを特徴とする請求項１または請求項２に記載のインクジェット用紙の断裁方法。
【請求項４】
前記基材がコットンパルプを用いて抄紙した紙であることを特徴とする請求項３に記載のインクジェット用紙の断裁方法。
【発明の詳細な説明】
【技術分野】
【０００１】
本発明は、裁断時の断裁端損傷が少なく、紙紛発生の少ないインクジェット用紙の断裁方法に関する。とりわけ、ファインアート用インクジェット用紙の断裁に好適な断裁方法に関する。
【背景技術】
【０００２】
近年のインクジェット記録技術の進歩により、インクジェット記録によってインクジェット記録用紙に出力される画像は高品位化しており、銀塩写真に匹敵する高画質の画像の出力が可能となっている。このため、インクジェット記録は、高速、低騒音、銀塩写真による現像よりも安価である等の特長と相俟って、フルカラー画像の記録分野において広く普及している。
【０００３】
例えば、近年、絵画や写真等の画像を、ファインアート紙にインクジェット記録することが知られている（特許文献１等）。インクジェットプリンタによりファインアート紙に出力した画像は、色再現性が高く、適度な風合いを有するため、ファインアート業界で高い評価を得ている。
【特許文献１】特開２００２−３６７１４号公報
【発明の開示】
【発明が解決しようとする課題】
【０００４】
しかし、ファインアート紙又はその基材であるコットン紙などはインクジェット市場の大部分を占める光沢紙やマット紙に比較して表面が粗いため、インクジェットプリンタ搬送性の点で問題があった。即ち、ファインアート紙は紙粉が発生しやすく、紙粉が搬送ローラに付着することにより、プリンタ搬送性を低減させることがあった。
【０００５】
本発明者らは、紙粉発生の原因として、ファンアート紙を積載して断裁加工するときに、積載されたファインアート紙が擦れて断裁端に傷ができるためであることを見出した。
【０００６】
そこで、本発明は、断裁加工時に端部に傷が発生しにくく、それにより紙紛の発生しにくいインクジェット用紙の断裁加工方法を提供することを課題とする。
【課題を解決するための手段】
【０００７】
上記課題は、下記本発明によって達成される。即ち、本発明は、インクジェット用紙の間に合紙を挟んで断裁するインクジェット用紙の断裁方法であって、前記インクジェット用紙間のＪＩＳ−Ｐ８１４７に基づく静摩擦係数をμ１とし、前記合紙と前記インクジェット用紙の紙間のＪＩＳ−Ｐ８１４７に基づく静摩擦係数をμ２としたとき、μ１＞μ２であることを特徴とするインクジェット用紙の断裁方法である。
【発明の効果】
【０００８】
本発明の断裁方法によれば、断裁時の断裁端損傷および発生紙紛を低減させたインクジェット用紙が得られる。
【発明を実施するための最良の形態】
【０００９】
以下に、好ましい実施の形態を挙げて、本発明を更に詳細に説明する。
【００１０】
＜インクジェット記録用紙＞
まず、本発明に用いるインクジェット記録用紙について説明する。
【００１１】
本発明のインクジェット記録用紙は、基材上に、無機顔料、およびバインダーを含有するインク受容層を設けたものを用いることが好ましい。より好適には、ファインアート用インクジェット記録媒体が用いられる。「ファインアート用インクジェット記録媒体」とは、従来、美術業界において水彩画・版画・複製画といった用途に用いられてきたものであり、画材用紙にインク受容層を設けて、インク適性を持たせたものである。このインクジェット記録媒体の主な特徴としては、インク受容層表面に独特の凹凸があり、パルプ基材が空気をより多く含むため全体的にふんわりとした独特の風合いを持つ。従って、ファインアート紙用インクジェット記録媒体を製造する際には、基材のもつ独特の風合いを生かすことが重要である。
【００１２】
ここで独特の風合いとは、手で持った感じがふんわりとしていて、印字する側の面は滑らかな凹凸があり、見た目にも素朴な印象を与える画材用紙風のものをいう。手で持った時ふんわりと感じるためには、全体の密度が低いことが必要で、密度が０．７０ｇ／ｃｍ３以下であると、本発明でいう風合いが良好であると感じられる。
【００１３】
また、表面の状態も風合いに影響するため、表面の凹凸が印象に重要な要素であると考えられる。そのため、インクジェット記録用紙のインク受容層面のＪＩＳ―Ｂ０６０１に定める中心線平均粗さＲａを１．０μｍ以上１０．０μｍ以下とすることが好ましい。測定時の条件としてはカットオフ値２．５ｍｍ、測定長さ１０．０ｍｍとした。
【００１４】
これらの特性値を有することにより、ファインアート用インクジェット記録媒体として、独特の優れた風合いを有することができる。
【００１５】
（基材）
基材としては、木綿パルプまたはコットン・リンターパルプ等のコットンパルプ、ＬＢＫＰ、ＮＢＫＰ等の化学パルプ、ＧＰ、ＰＧＷ、ＲＭＰ、ＴＭＰ、ＣＴＭＰ、ＣＭＰ、ＣＧＰ等の機械パルプ、ＤＩＰ等の古紙パルプ、等の木材パルプや、ポリエチレン繊維等の合成繊維パルプを主成分とする。また、顔料、サイズ剤、定着剤、歩留り向上剤、紙力増強剤等の通常、抄紙に使用されている各種添加剤が１種以上必要に応じて混合されている。そして、これらの材料を含有するスラリーを、長網抄紙機、円網抄紙機、ツインワイヤ抄紙機等の各種装置で抄紙することによって形成される。このようにして得た基材は必要に応じて更に、澱粉、ポリビニルアルコール等でのサイズプレスやアンカーコート層を設けても良い。また、これらの上にコート層を設けたアート紙、コート紙、キャストコート紙等の塗工紙としても良い。
【００１６】
この木綿パルプは、木綿ぼろ繊維を蒸解してパルプとしたものである。
【００１７】
また、コットン・リンターは、綿実から油を採取する際、綿実から除去された繊維である。綿実から繊維（リンター）を除去するにはリンター・ソーを通すカット操作を行う。通常このカット操作は２回に分けて行われ、第１カット、第２カットと呼ばれる。この第１カットのリンターは、全リンターの生産量の３０％を占め、マットレスの材料や家具用に広く使用されている。また、全リンター生産量の残りの７０％は、セルロース誘導体の原料や製紙用に使用される。しかし、最近では、製紙パルプ用としては、第１カットのリンターが増えてきている。このコットン・リンターの平均繊維長は、第１カットで６〜７ｍｍ、第２カットで約３ｍｍである。
【００１８】
コットン・リンターを原料とするパルプは、コットン・ラグ（木綿ぼろ）を原料とするパルプよりも色が良く、α−セルロース含有量も高い。この第１カットのリンターから作ったパルプは、繊維長が長く、第２カットのリンターから作ったパルプよりも強度が優れている。コットン・リンター繊維の約７０〜９０％は２次成長した成熟繊維であって、残りの部分はいわゆるリントと呼ばれる長繊維の綿種毛である。７０〜９０％のリンターの羽毛状の繊維は短繊維のリントと違い、繊維断面が太く、細胞壁が厚い。第２カットのリンターは、８０〜８５％がセルロースで、この他に灰分１〜１．５％、リグニン３％、エーテル可溶分１％、水分６％を含む。第２カットにはリンター・ソーによって綿実から剥がれた皮や種子の部分が含まれている。
【００１９】
コットン・リンターパルプは長くて偏平な繊維があり、拡大して観察するとねじれていることがわかる。このコットン・リンターパルプはインチ当り１５０〜３００回螺旋構造を有しており、細胞壁が厚いと、このねじれは少なくなる。木綿ぼろパルプもコットン・リンターパルプもα−セルロース含有量が高く（９６〜９８％のことが多い）、銅価が低く、銅安もしくは銅エチレンジアミン粘度が高い。このような化学的性質からして、コットン・リンターパルプは長期間保存用の高級紙の原料に適していると言われている。
【００２０】
本発明に用いられる基材は、主として上記コットンパルプを用いて抄紙した紙が好ましく、より好ましくはコットンパルプ１００％を使用したものが好ましい。また、プレス工程、乾燥工程の途中等で凹凸のある表面と接触させることによって、表面に滑らかな凹凸をつけることは好ましい。
【００２１】
この表面粗さは従来のインクジェット紙に比較してかなり大きな値であり、そのため用紙間の静摩擦係数も大きな値となる。従って、用紙の取扱いにおいて用紙間の摩擦が影響する際には受容層の傷つきに留意する必要があり、断裁時には特に重要である。
【００２２】
（インク受容層）
本発明に用いるインク受容層は少なくとも無機顔料とバインダーを含有することが好ましい。
【００２３】
無機顔料としては、合成非晶質シリカ微粒子や、合成炭酸マグネシウム微粒子等が好ましく、特に好ましくは合成非晶質シリカ微粒子である。これら以外にも、無機顔料としては、例えば、軽質炭酸カルシウム、重質炭酸カルシウム、炭酸マグネシウム、カオリン、珪酸アルミニウム、珪藻土、珪酸カルシウム、珪酸マグネシウム、アルミナ水和物、アルミナ、水酸化マグネシウム等を用いることができる。
【００２４】
インク受容層にはさらに有機顔料を含有しても良い。有機顔料としては、スチレン系プラスチックピグメント、アクリル系プラスチックピグメント、ポリエチレン粒子、マイクロカプセル粒子、尿素樹脂粒子、メラミン樹脂粒子等である。これらから選択された１種を、あるいは必要に応じて選択された２種以上を組み合わせて用いることができる。
【００２５】
無機顔料としては、平均二次粒子径が３．０μｍ以上１５μｍ以下のものが好ましい。無機顔料の平均二次粒子径が３．０μｍ未満であると、顔料インクを用いた場合、その定着性が低下し、黒インクのブロンズ化現象が発生する場合がある。このブロンズ化現象とは、画像の黒発色が茶色がかって見えることで、画像の色濃度を低下させる場合がある。また、平均二次粒子径が１５μｍを超えると色濃度が低下する場合がある。これはインク中の色材顔料が無機顔料粒子の裏側にまで回り込み、表面から見る色材顔料を隠蔽するからだと考えられる。特にインク中に浸透剤を含有する場合は、この粒子径が大きく影響する。
【００２６】
また、無機顔料としては、顔料試験方法のＪＩＳ−Ｋ５１０９に基づき求めた吸油量が、１５０ｍｌ／１００ｇ以上であることが好ましい。吸油量が色再現範囲等に影響する理由は定かではないが、インク中に含まれる高沸点有機溶媒や浸透剤の吸収状態になんらかの影響があるものと推定される。本発明で使用するインク中の高沸点有機溶媒や浸透剤の組み合せにおいて、インク受容層中の顔料の吸油量が好ましい条件になっているものと推定される。
【００２７】
本発明で好ましく使用される合成非晶質シリカ微粒子としては、いわゆるホワイトカーボン、シリカゲルや非晶性微粉末シリカなどがある。この合成非晶質シリカ微粒子の製造方法は、乾式法と湿式法に大別され、乾式法には、燃焼法と加熱法がある。また、湿式法には沈殿法とゲル法と言われる製造方法がある。
【００２８】
乾式燃焼法とは一般に、気化させた四塩化珪素と水素を混合したものを１６００〜２０００℃で空気中で燃焼させる方法で気相法とも呼ばれる。
【００２９】
湿式沈殿法とは通常、珪酸ソーダと硫酸等を水溶液中で反応させて、ＳｉＯ２を沈殿させる方法である。反応温度や酸の添加速度等の条件によりシリカの比表面積（４０ｍ２／ｇ以上、４００ｍ２／ｇ以下）や一次粒子径（５ｎｍ以上、８０ｎｍ以下）等を調整することが出来る。また、乾燥や粉砕条件で二次粒子径やシリカ物性が微妙に変化する。
【００３０】
湿式ゲル法とは一般に珪酸ソーダと硫酸の同時添加等で反応させて製造されるもので、シリカ粒子同士の重合、例えばシラノール基の脱水縮合等が進んで三次元的なヒドロゲル構造になったものである。この特徴は、一次粒子が比較的小さいヒドロゲル構造であるため、比表面積の大きな二次粒子が製造出来ることである。反応条件等を変えることにより、この一次粒子（２ｎｍ以上、１５ｎｍ以下）の大きさを調整し、吸油量の異なる二次粒子を製造することができる。
【００３１】
非晶質シリカ微粒子としては、上記の製造方法のうち、湿式法により合成された非晶質シリカ微粒子が好ましい。この湿式法では、吸油量が１５０ｍｌ／１００ｇ以上、平均二次粒子径が３．０μｍ以上１５μｍ以下の非晶質シリカ微粒子を容易に製造することができる。
【００３２】
本発明のインク受容層に用いられるバインダーとしては、水溶性あるいは非水溶性の高分子化合物を用いることができる。水溶性高分子化合物としては、例えば、澱粉、酸化澱粉、カチオン化澱粉、エーテル化澱粉、リン酸エステル化澱粉等の澱粉誘導体、カルボキシメチルセルロース、ヒドロキシメチルセルロース、ヒドロキシエチルセルロース、セルロースサルフェート等のセルロース誘導体、各種鹸化度のポリビニルアルコール又はそのシラノール変性物、カルボキシル化物、カチオン化物等の各種誘導体、カゼイン、ゼラチン、変性ゼラチン、大豆蛋白等の天然高分子、ポリビニルピロリドン、ポリアクリル酸ナトリウム、スチレン−無水マレイン酸共重合体ナトリウム塩、ポリスチレンスルフォン酸ナトリウム等の水溶性合成高分子を用いることができる。また、スチレン−ブタジエン共重合体、メチルメタクリレート−ブタジエン共重合体等の共役ジエン系共重合体ラテックス、アクリル酸エステル及びメタクリル酸エステルの重合体又は共重合体等のアクリル系重合体ラテックス、エチレン−酢酸ビニル共重合体、塩化ビニル−酢酸ビニル共重合体等のビニル系重合体ラテックス、或はこれら各種重合体のカルボキシ基等の官能基含有単量体による官能基変性重合体ラテックス、ポリウレタン樹脂系ラテックス、メラミン樹脂、尿素樹脂等の熱硬化性合成樹脂等を挙げることができる。これらの化合物の中でも、ポリビニルアルコール又はその誘導体を用いることが好ましい。
【００３３】
また、非水溶性高分子化合物としては、例えばエタノール、２−プロパノール等のアルコール類やこれらのアルコール類と水との混合溶媒に溶解する非水溶性バインダーがあげられる。この様な非水溶性バインダーとしては、ビニルピロリドン／酢酸ビニル共重合体、ポリビニルブチラール、ポリビニルホルマール等のアセタール樹脂を挙げることができる。特にアセタール化度が５モル％以上２０モル％以下の範囲のアセタール樹脂は、水を多少含有させることができ、非晶質シリカ微粒子の分散を容易にすることができる為、特に好ましい。
【００３４】
これらのバインダーは、単独で使用、あるいは複数を併用してもよいが、無機顔料に対し、２質量％以上、６０質量％以下を添加することが好ましい。さらに好ましくは、１０質量％以上、５０質量％以下を添加することが好ましい。上記の添加量の範囲以下では塗膜強度が弱くなり、添加量の範囲を超えるとインク吸収性、色彩性、色濃度が低下することがある。
【００３５】
本発明のインク受容層は、基材上に、インク受容層用の塗工液を塗工後、乾燥することによって得ることができる。基材上にこの塗工液を塗布する方法は、Ｅバー塗布、カーテン塗布、ストラドホッパー塗布、エクストルージョン塗布、ロール塗布、エアナイフ塗布、グラビア塗布、ロッドバー塗布等の各種塗布方法を採用することができる。
【００３６】
インク受容層の層構成は、単層であっても複数の層の積層構成であってもよい。積層構成の場合、全層が同じ配合の層であってもよいし、他の成分で構成される層との積層構成であってもよい。
【００３７】
インク受容層の塗工量は、固形分換算で０．５ｇ／ｍ２以上が好ましく、１．０ｇ／ｍ２以上４０ｇ／ｍ２以下がより好ましい。
【００３８】
インク受容層用の塗工液を塗工後に乾燥する手段としては、一般の公知の方法を用いることができる。例えば、熱源により発生した加熱空気を送風した加温器内に搬送する方法、ヒーター等の熱源近傍を通過させる方法等を挙げることができる。
【００３９】
また、塗工液には、必要に応じて、界面活性剤、着色染料、着色顔料、紫外線吸収剤、酸化防止剤、顔料の分散剤、消泡剤、レベリング剤、防腐剤、蛍光増白剤、粘度安定剤、ｐＨ調整剤、硬膜剤等の公知の各種添加剤を添加することができる。
【００４０】
（断裁方法）
本発明の断裁方法について説明する。
【００４１】
本発明の断裁方法は、上記インクジェット記録用紙を合紙を介して重ねて裁断する。
【００４２】
裁断には、ギロチン刃等の断裁加工機器が用いられる。図１は一般的なギロチン刃１の断面図であり、各々、刃先角２、刃の背部３、および刃の腹部４である。ギロチン刃の刃先角は、一般的には１５°以上、３０°以下であり、インク受容層の断裁端の傷は図１のギロチン刃の腹部により断裁された方の端部に発生しやすい。断裁時にギロチン刃の背部はインク受容層表面に対して垂直に降下して切断されるのでインク受容層端面に傷が発生しにくい。一方、ギロチン刃の腹部側のインク受容層端面には、インク受容層に対して斜めに押しつけられるので傷が発生しやすいためであると推測される。
【００４３】
本発明では、各インクジェット用紙の間に合紙をいれて束とした後に断裁する。図２に合紙をいれて裁断する際の状態を示す。各インクジェット用紙６の間に合紙７を挟み、枚葉束５とする。さらに保護用の厚紙８でこの束の上下を保護する。この束５をクランプ９で押え、ギロチン刃１を上から下降して枚葉束５を押し切る。
【００４４】
合紙としては、インクジェット用紙間のＪＩＳ−Ｐ８１４７に基づく静摩摩擦係数をμ１とし、合紙とインクジェット用紙の用紙間のＪＩＳ−Ｐ８１４７に基づく静摩擦係数をμ２としたとき、μ１＞μ２を満たすものを用いる。例えば、紀州製紙製色上質紙（ホワイト）が用いられる。
【００４５】
μ１≦μ２のときには、断裁端部において、ギロチン刃が押し付けられたことによる傷が発生し易くなる。これはギロチン刃の刃先角に沿って枚葉束が移動し、その際の用紙表面間に生じる摩擦力は静摩擦係数に比例するため、静摩擦係数が大きい程、用紙表面に擦り傷を生じやすいためと思われる。
【００４６】
本発明で、μ１は、０．６以上であることが好ましい。０．６未満であると、インクジェット用紙を積載して枚葉束とした際、用紙間でズレが生じ易くなり輸送の際に荷姿が崩れる原因となることがある。
【実施例】
【００４７】
以下に実施例および比較例を挙げて本発明を更に詳細に説明するが、本発明はこれらの例に限定されるものではない。
【００４８】
（実施例１）
インクジェット用ファインアート紙／キャンソン  ベルジェ（坪量１４０ｇ／ｍ２、Ａ４サイズ）５０枚の各用紙間に合紙Ａ（坪量５０ｇ／ｍ２、Ａ４サイズ）を挿入した枚葉束を作成した。この枚葉束をギロチン断裁機を用いてＡ５サイズ２束に断裁した。ギロチン刃としては刃先角が２３°、２８°である２種類のギロチン刃を使用した。２束のうち、ギロチン刃の腹部で切断された１束について、断裁端傷性、断裁端紙紛の評価を行い、表１に示す結果を得た。
【００４９】
合紙を挿入前のインクジェット用紙間の静摩擦係数μ１は、０．８であり、合紙を挿入した後のインクジェット用紙と合紙間の静摩擦係数μ２は、０．３であった。
【００５０】
μ１は、ＪＩＳ−Ｐ８１４７に基づき、図３に示すように測定した。図３で、１０は引張り試験機の上部つまみ、１１は金属線又は合成繊維、１２は滑車、１３はおもり、１４は試験片（インクジェット用紙）である。規定のサイズに加工したインクジェット用紙試験片１４を試験装置の水平板１５にインクジェット用紙試験片１４の印字面が上になる様に貼り付け、おもり１３にインクジェット用紙試験片１４の非印字面が下になるように貼り付けて測定した。
【００５１】
μ２は、ＪＩＳ−Ｐ８１４７に基づき、図４に示すように、測定した。図４で、１４は試験片（インクジェット用紙）で、１６は試験片（合紙）である。インクジェット用紙試験片１４より大きなサイズに加工した合紙１６をインクジェット用紙試験片１４間に挟んで測定した。
【００５２】
＜断裁端傷性＞
枚葉束の上１０枚のファインアート紙のインク受容層表面の断裁端傷の評価を以下の基準で行った。
○；断裁端に傷が発生しなかった。
△；断裁端に微小な傷や光沢むらが１枚以上発生した。
×；断裁端に傷が発生し、実使用で問題があったものが１枚以上発生した。
【００５３】
＜断裁端紙紛＞
枚葉束の下２５枚について枚葉間に注意深く空気を含ませた後、黒紙上にて断裁端面を手で叩き、黒紙上に付着した紙分を以下の基準で評価した。
○；紙紛が発生しなかった。
△；紙紛がわずかに発生した。
×；紙紛が発生し、実使用で問題であった。
【００５４】
（実施例２）
合紙として合紙Ｂ（坪量９０ｇ／ｍ２、Ａ４サイズ）を使用した以外は実施例１と同様に行い、
表１に示す結果を得た。
【００５５】
（比較例）
合紙を使用しなかった以外は実施例１と同様に行い、表１に示す結果を得た。
【００５６】
【表１】
2009126141.tif 000003
【００５７】
上記結果から、実施例の断裁方法では、合紙をいれない比較例に対して、裁断時の断裁端傷性および断裁端紙粉を大幅に低減することができることがわかる。
【図面の簡単な説明】
【００５８】
【図１】本発明で用いるギロチン刃
【図２】本発明の切断方法
【図３】本発明のμ１の測定方法
【図４】本発明のμ２の測定方法
【符号の説明】
【００５９】
１  ギロチン刃
２  刃先角
３  刃の背部
４  刃の腹部
５  被断裁物の枚葉束
６  インクジェット用紙
７  合紙
８  保護用の厚紙
９  クランプ
１０  引張り試験機の上部つかみ
１１  金属線又は合成繊維
１２  滑車
１３  おもり
１４  試験片（インクジェット用紙）
１５  水平板
１６  試験片（合紙）
【図１】
2009126141.tif 000004
【図２】
2009126141.tif 000005
【図３】
2009126141.tif 000006
【図４】
2009126141.tif 000007